(57)【要約】      （修正有）【課題】  加硫故障の発生を抑制しながらロードノイズ及び高速耐久性を改善することを可能にした空気入りラジアルタイヤを提供する。【解決手段】  ベルト層６の外周側に補強コードをタイヤ周方向に巻回してなるベルト補強層７を配置した空気入りラジアルタイヤにおいて、ベルト補強層７の補強コードとして、ポリケトン下撚りコードの下撚り係数αを１０００≦α≦１９００とし、ナイロン下撚りコードの下撚り係数βを５００≦β≦１５００とし、１本のポリケトン下撚りコードと１本のナイロン下撚りコードとを上撚り係数γが１５００≦γ≦２７００となるように互いに撚り合わせたハイブリッドコードを用いる。  【選択図】  図１
2008081076.tif 000002
【特許請求の範囲】
【請求項１】
トレッド部におけるカーカス層の外周側にベルト層を配置し、該ベルト層の外周側に補強コードをタイヤ周方向に巻回してなるベルト補強層を配置した空気入りラジアルタイヤにおいて、前記ベルト補強層の補強コードとして、ポリケトンとナイロンの２種材質から構成され、下記（１）式にて表されるポリケトン下撚りコードの下撚り係数αを１０００≦α≦１９００とし、下記（２）式にて表されるナイロン下撚りコードの下撚り係数βを５００≦β≦１５００とし、１本のポリケトン下撚りコードと１本のナイロン下撚りコードとを下記（３）式にて表される上撚り係数γが１５００≦γ≦２７００となるように互いに撚り合わせたハイブリッドコードを用いた空気入りラジアルタイヤ。
α＝Ｎ1 ×（Ｔ1 ／１．１１１）1/2   ・・・（１）
β＝Ｎ2 ×（Ｔ2 ／１．１１１）1/2   ・・・（２）
γ＝Ｎ3 ×（Ｔ3 ／１．１１１）1/2   ・・・（３）
但し、Ｎ1 ：ポリケトン下撚りコードの下撚り数（回／１００ｍｍ）
Ｎ2 ：ナイロン下撚りコードの下撚り数（回／１００ｍｍ）
Ｎ3 ：上撚り数（回／１００ｍｍ）
Ｔ1 ：ポリケトン下撚りコードの総繊度（ｄｔｅｘ）
Ｔ2 ：ナイロン下撚りコードの総繊度（ｄｔｅｘ）
Ｔ3 ：ハイブリッドコードの総繊度（ｄｔｅｘ）
【請求項２】
前記ポリケトン下撚りコードの下撚り係数αを１４００≦α≦１８００とし、前記ナイロン下撚りコードの下撚り係数βを８００≦β≦１３００とし、前記上撚り係数γを１８００≦γ≦２４００とした請求項１に記載の空気入りラジアルタイヤ。
【請求項３】
トレッド部におけるカーカス層の外周側にベルト層を配置し、該ベルト層の外周側に補強コードをタイヤ周方向に巻回してなるベルト補強層を配置した空気入りラジアルタイヤにおいて、前記ベルト補強層の補強コードとして、ポリケトンとナイロンの２種材質から構成され、下記（１）式にて表されるポリケトン下撚りコードの下撚り係数αを５００≦α≦１６００とし、下記（２）式にて表されるナイロン下撚りコードの下撚り係数βを５００≦β≦１５００とし、２本のポリケトン下撚りコードと１本のナイロン下撚りコードとを下記（３）式にて表される上撚り係数γが９００≦γ≦２７００となるように互いに撚り合わせたハイブリッドコードを用いた空気入りラジアルタイヤ。
α＝Ｎ1 ×（Ｔ1 ／１．１１１）1/2   ・・・（１）
β＝Ｎ2 ×（Ｔ2 ／１．１１１）1/2   ・・・（２）
γ＝Ｎ3 ×（Ｔ3 ／１．１１１）1/2   ・・・（３）
但し、Ｎ1 ：ポリケトン下撚りコードの下撚り数（回／１００ｍｍ）
Ｎ2 ：ナイロン下撚りコードの下撚り数（回／１００ｍｍ）
Ｎ3 ：上撚り数（回／１００ｍｍ）
Ｔ1 ：ポリケトン下撚りコードの総繊度（ｄｔｅｘ）
Ｔ2 ：ナイロン下撚りコードの総繊度（ｄｔｅｘ）
Ｔ3 ：ハイブリッドコードの総繊度（ｄｔｅｘ）
【請求項４】
前記ポリケトン下撚りコードの下撚り係数αを８００≦α≦１３００とし、前記ナイロン下撚りコードの下撚り係数βを７５０≦β≦１２００とし、前記上撚り係数γを１４００≦γ≦２１００とした請求項３に記載の空気入りラジアルタイヤ。
【請求項５】
前記ハイブリッドコードを被覆するコートゴムの６０℃でのｔａｎδが０．０８〜０．１３の範囲にある請求項１〜４のいずれかに記載の空気入りラジアルタイヤ。
【請求項６】
前記ハイブリッドコードからなるベルト補強層を前記ベルト層の幅方向両端部に対応する領域に配置する一方で、ナイロンコードからなるベルト補強層を前記ベルト層の幅方向中央部に対応する領域に配置した請求項１〜５のいずれかに記載の空気入りラジアルタイヤ。
【発明の詳細な説明】
【技術分野】
【０００１】
本発明は、ポリケトン下撚りコードとナイロン下撚りコードとのハイブリッドコードをベルト補強層に用いた空気入りラジアルタイヤに関し、更に詳しくは、加硫故障の発生を抑制しながらロードノイズ及び高速耐久性を改善することを可能にした空気入りラジアルタイヤに関する。
【背景技術】
【０００２】
空気入りラジアルタイヤにおいて、ベルト層の外周側に補強コードをタイヤ周方向に巻回してなるベルト補強層を配置することが行われている。このようなベルト補強層をトレッド部に埋設することにより、ベルト層のせり上がりと抑えて高速耐久性を改善し、更には走行時のロードノイズを低減する効果が得られることが知られている。ベルト補強層の補強コードとしては、熱収縮性を有するナイロンコードを用いることが一般的である（例えば、特許文献１参照）。しかしながら、近年ではタイヤ特性の更なる改善が求められており、ナイロンコードからなるベルト補強層では必ずしも十分な効果が得られないのが現状である。
【０００３】
そこで、ベルト補強層の補強コードとして、ゴムに対する接着性が良好であってナイロンコードよりも弾性率が高いポリケトンコードを使用することが提案されている（例えば、特許文献２参照）。ところが、ベルト補強層にポリケトンコードを用いた場合、タイヤ周方向に巻回されたポリケトンコードが加硫時のリフト変形に追従できずにベルト層への食い込みを生じ、加硫故障を生じ易いという問題がある。また、ポリケトン下撚りコードとナイロン下撚りコードとのハイブリッドコード（例えば、特許文献３参照）をベルト補強層に用いることも提案されているが、単にポリケトン下撚りコードとナイロン下撚りコードとを撚り合わせただけでは、加硫故障の発生を抑制する効果とロードノイズ及び高速耐久性を改善する効果とを両立することができない。
【特許文献１】特開２００５−１９３８６５号公報
【特許文献２】特開２０００−１４２０２５号公報
【特許文献３】特開２００５−２０５９３３号公報
【発明の開示】
【発明が解決しようとする課題】
【０００４】
本発明の目的は、加硫故障の発生を抑制しながらロードノイズ及び高速耐久性を改善することを可能にした空気入りラジアルタイヤを提供することにある。
【課題を解決するための手段】
【０００５】
上記目的を達成するための本発明の空気入りラジアルタイヤは、トレッド部におけるカーカス層の外周側にベルト層を配置し、該ベルト層の外周側に補強コードをタイヤ周方向に巻回してなるベルト補強層を配置した空気入りラジアルタイヤにおいて、前記ベルト補強層の補強コードとして、ポリケトンとナイロンの２種材質から構成され、下記（１）式にて表されるポリケトン下撚りコードの下撚り係数αを１０００≦α≦１９００とし、下記（２）式にて表されるナイロン下撚りコードの下撚り係数βを５００≦β≦１５００とし、１本のポリケトン下撚りコードと１本のナイロン下撚りコードとを下記（３）式にて表される上撚り係数γが１５００≦γ≦２７００となるように互いに撚り合わせたハイブリッドコードを用いたことを特徴とするものである。
【０００６】
α＝Ｎ1 ×（Ｔ1 ／１．１１１）1/2   ・・・（１）
β＝Ｎ2 ×（Ｔ2 ／１．１１１）1/2   ・・・（２）
γ＝Ｎ3 ×（Ｔ3 ／１．１１１）1/2   ・・・（３）
但し、Ｎ1 ：ポリケトン下撚りコードの下撚り数（回／１００ｍｍ）
Ｎ2 ：ナイロン下撚りコードの下撚り数（回／１００ｍｍ）
Ｎ3 ：上撚り数（回／１００ｍｍ）
Ｔ1 ：ポリケトン下撚りコードの総繊度（ｄｔｅｘ）
Ｔ2 ：ナイロン下撚りコードの総繊度（ｄｔｅｘ）
Ｔ3 ：ハイブリッドコードの総繊度（ｄｔｅｘ）
また、上記目的を達成するための本発明の空気入りラジアルタイヤは、トレッド部におけるカーカス層の外周側にベルト層を配置し、該ベルト層の外周側に補強コードをタイヤ周方向に巻回してなるベルト補強層を配置した空気入りラジアルタイヤにおいて、前記ベルト補強層の補強コードとして、ポリケトンとナイロンの２種材質から構成され、下記（１）式にて表されるポリケトン下撚りコードの下撚り係数αを５００≦α≦１６００とし、下記（２）式にて表されるナイロン下撚りコードの下撚り係数βを５００≦β≦１５００とし、２本のポリケトン下撚りコードと１本のナイロン下撚りコードとを下記（３）式にて表される上撚り係数γが９００≦γ≦２７００となるように互いに撚り合わせたハイブリッドコードを用いたことを特徴とするものである。
【０００７】
α＝Ｎ1 ×（Ｔ1 ／１．１１１）1/2   ・・・（１）
β＝Ｎ2 ×（Ｔ2 ／１．１１１）1/2   ・・・（２）
γ＝Ｎ3 ×（Ｔ3 ／１．１１１）1/2   ・・・（３）
但し、Ｎ1 ：ポリケトン下撚りコードの下撚り数（回／１００ｍｍ）
Ｎ2 ：ナイロン下撚りコードの下撚り数（回／１００ｍｍ）
Ｎ3 ：上撚り数（回／１００ｍｍ）
Ｔ1 ：ポリケトン下撚りコードの総繊度（ｄｔｅｘ）
Ｔ2 ：ナイロン下撚りコードの総繊度（ｄｔｅｘ）
Ｔ3 ：ハイブリッドコードの総繊度（ｄｔｅｘ）
【発明の効果】
【０００８】
本発明では、ベルト層の外周側にポリケトンとナイロンの２種材質からなるハイブリッドコードを用いたベルト補強層を配置するにあたって、ポリケトン下撚りコードの下撚り係数α、ナイロン下撚りコードの下撚り係数β、及び、上撚り係数γを所定の範囲に規定することにより、加硫工程においてハイブリッドコードがベルト層に食い込むことを回避して加硫故障の発生を抑制すると共に、加硫後のタイヤにおいてはハイブリッドコードに高弾性を発現させてロードノイズ及び高速耐久性を改善することができる。
【０００９】
１本のポリケトン下撚りコードと１本のナイロン下撚りコードとを撚り合わせる場合、ポリケトン下撚りコードの下撚り係数αを１４００≦α≦１８００とし、ナイロン下撚りコードの下撚り係数βを８００≦β≦１３００とし、上撚り係数γを１８００≦γ≦２４００とするのとが好ましい。これにより、加硫故障の発生を抑制する効果とロードノイズ及び高速耐久性を改善する効果とをより高い次元で両立することが可能になる。
【００１０】
２本のポリケトン下撚りコードと１本のナイロン下撚りコードとを撚り合わせる場合、ポリケトン下撚りコードの下撚り係数αを８００≦α≦１３００とし、ナイロン下撚りコードの下撚り係数βを７５０≦β≦１２００とし、上撚り係数γを１４００≦γ≦２１００とすることが好ましい。これにより、加硫故障の発生を抑制する効果とロードノイズ及び高速耐久性を改善する効果とをより高い次元で両立することが可能になる。
【００１１】
ハイブリッドコードを被覆するコートゴムの６０℃でのｔａｎδは０．０８〜０．１３の範囲にあることが好ましい。コートゴムの６０℃でのｔａｎδを低くすることにより、発熱を抑え、高速耐久性の改善効果を十分に確保することができる。なお、ｔａｎδは東洋精機製作所製の粘弾性スペクトロメータを使用し、周波数２０Ｈｚ、初期歪１０％、動歪±２％の条件で測定したものである。
【００１２】
本発明において、ハイブリッドコードからなるベルト補強層はベルト層の幅方向の少なくとも一部に対応する領域に配置すれば良い。例えば、ハイブリッドコードからなるベルト補強層を、ベルト層の幅方向全域に配置したり、ベルト層の幅方向両端部に対応する領域だけに配置したり、ベルト層の幅方向中央部に対応する領域だけに配置したり、ベルト層の幅方向中央部及び両端部に対応する３つの領域に配置したり、リブ下に選択的に配置したり、ナイロンやポリエチレンテレフタレート等の他の繊維コードからなるベルト補強層と組み合わせて配置することが可能である。
【００１３】
特に、ハイブリッドコードからなるベルト補強層をベルト層の幅方向両端部に対応する領域に配置する一方で、ナイロンコードからなるベルト補強層をベルト層の幅方向中央部に対応する領域に配置することが好ましい。つまり、ロードノイズ及び高速耐久性を改善するには、ベルト層の幅方向両端部付近をハイブリッドコードによって補強することが最も好ましいが、加硫時のリフト変形が最も大きくなるベルト層の幅方向中央部付近は弾性率が相対的に低いナイロンコードによって補強し、これらハイブリッドコードとナイロンコードとを組み合わせて用いることで最良の補強構造を実現することができる。
【発明を実施するための最良の形態】
【００１４】
以下、本発明の構成について添付の図面を参照しながら詳細に説明する。
【００１５】
図１は本発明の実施形態からなる空気入りラジアルタイヤを示し、１はトレッド部、２はサイドウォール部、３はビード部である。左右一対のビード部３，３間にはカーカス層４が装架され、そのカーカス層４の端部がビードコア５の廻りにタイヤ内側から外側に折り返されている。トレッド部１におけるカーカス層４の外周側には複数層のベルト層６，６が埋設されている。これらベルト層６，６は補強コードがタイヤ周方向に対して傾斜し、かつ層間で補強コードが互いに交差するように配置されている。
【００１６】
上記空気入りラジアルタイヤにおいて、ベルト層６，６の外周側には、補強コードをタイヤ周方向に巻回してなるベルト補強層７が配置されている。このベルト補強層７は少なくとも１本の繊維コードを引き揃えてゴム被覆してなるストリップ材をタイヤ周方向に対して実質的に０°で連続的に巻回したジョイントレス構造とすることが望ましい。ベルト補強層７の補強コードとしては、ポリケトンとナイロンの２種材質から構成されるハイブリッドコードが使用されている。ナイロンとしては、６６ナイロンが好適である。
【００１７】
ここで用いるポリケトン（ポリオレフィンケトン）は、特開平１−１２４６１７号公報、特開平２−１１２４１３号公報、米国特許第５１９４２１０号公報、特開平９−３２４３７７号公報、特開２００１−１１５００７号公報、特開２００１−１３１８２５号公報などで開示された溶融紡糸や湿式紡糸によって得ることができるが、下式で表される構造を有するポリケトンを用いることが望ましい。
【００１８】
−（ＣＨ2 −ＣＨ2 −ＣＯ）ｎ−（Ｒ−ＣＯ）ｍ−
ここで、１．０５≧（ｎ＋ｍ）／ｎ≧１．００、
Ｒは炭素数が３以上のアルキレン基である。
【００１９】
上式において、ｍの分率（エチレン以外のアルキレンユニット）が増えると、タイヤの走行成長が大きくなり、耐久性が低下する。これは、紡糸繊維の結晶構造がｍユニットの増加により変化し、分子鎖間の二次結合力が低下するためと考えられる。また、該繊維の強度が低くなると撚りコードとした時に更に強度が低下するので、タイヤの破壊強度を確保するためにコードの使用量を多くする必要があり、軽量で経済性の高いタイヤの提供が困難となる。ここでより好ましくはｍ＝０である実質的にエチレンと一酸化炭素だけからなる交互共重合ポリマーを用いるのが良い。このような繊維を製造するには湿式紡糸を用いるのが好適である。
【００２０】
ハイブリッドコードは、１本又は２本のポリケトン下撚りコードと１本のナイロン下撚りコードとを互いに撚り合わせたものであり、下記（１）式にて表されるポリケトン下撚りコードの下撚り係数α、下記（２）式にて表されるナイロン下撚りコードの下撚り係数β、及び、下記（３）式にて表される上撚り係数γが、ポリケトン下撚りコードの本数に応じてそれぞれ適切な範囲に設定されている。
【００２１】
α＝Ｎ1 ×（Ｔ1 ／１．１１１）1/2   ・・・（１）
β＝Ｎ2 ×（Ｔ2 ／１．１１１）1/2   ・・・（２）
γ＝Ｎ3 ×（Ｔ3 ／１．１１１）1/2   ・・・（３）
但し、Ｎ1 ：ポリケトン下撚りコードの下撚り数（回／１００ｍｍ）
Ｎ2 ：ナイロン下撚りコードの下撚り数（回／１００ｍｍ）
Ｎ3 ：上撚り数（回／１００ｍｍ）
Ｔ1 ：ポリケトン下撚りコードの総繊度（ｄｔｅｘ）
Ｔ2 ：ナイロン下撚りコードの総繊度（ｄｔｅｘ）
Ｔ3 ：ハイブリッドコードの総繊度（ｄｔｅｘ）
１本のポリケトン下撚りコードと１本のナイロン下撚りコードとを撚り合わせる場合、ポリケトン下撚りコードの下撚り係数αを１０００≦α≦１９００、より好ましくは、１４００≦α≦１８００とし、ナイロン下撚りコードの下撚り係数βを５００≦β≦１５００、より好ましくは、８００≦β≦１３００とし、上撚り係数γを１５００≦γ≦２７００、より好ましくは、１８００≦γ≦２４００とする。ここで、撚り係数α，β，γが小さ過ぎるとハイブリッドコードの弾性率が高くなるため加硫故障を生じ易くなり、逆に大き過ぎるとハイブリッドコードの伸びが大きくなるためロードノイズ及び高速耐久性の改善効果が低下することになる。
【００２２】
また、１本のポリケトン下撚りコードと１本のナイロン下撚りコードとを撚り合わせる場合、ポリケトン下撚りコードの下撚り数Ｎ1 は２５〜５０回／１００ｍｍ、より好ましくは、３５〜４５回／１００ｍｍとし、ナイロン下撚りコードの下撚り数Ｎ2 は１５〜４０回／１００ｍｍ、より好ましくは、２５〜３５回／１００ｍｍとし、上撚り数Ｎ3 は３０〜５０回／１００ｍｍ、より好ましくは、３５〜４５回／１００ｍｍとすれば良い。
【００２３】
更に、１本のポリケトン下撚りコードと１本のナイロン下撚りコードとを撚り合わせる場合、ポリケトン下撚りコードの総繊度Ｔ1 を１０００〜２０００ｄｔｅｘとし、ナイロン下撚りコードの総繊度Ｔ2 を８００〜１６００ｄｔｅｘとし、ハイブリッドコードの総繊度Ｔ3 を１８００〜３６００ｄｔｅｘとすれば良い。
【００２４】
一方、２本のポリケトン下撚りコードと１本のナイロン下撚りコードとを撚り合わせる場合、ポリケトン下撚りコードの下撚り係数αを５００≦α≦１６００、より好ましくは、８００≦α≦１３００とし、ナイロン下撚りコードの下撚り係数βを５００≦β≦１５００、より好ましくは、７５０≦β≦１２００とし、上撚り係数γを９００≦γ≦２７００、より好ましくは、１４００≦γ≦２１００とする。この場合も、撚り係数α，β，γが小さ過ぎるとハイブリッドコードの弾性率が高くなるため加硫故障を生じ易くなり、逆に大き過ぎるとハイブリッドコードの伸びが大きくなるためロードノイズ及び高速耐久性の改善効果が低下することになる。
【００２５】
また、２本のポリケトン下撚りコードと１本のナイロン下撚りコードとを撚り合わせる場合、ポリケトン下撚りコードの下撚り数Ｎ1 は１５〜４０回／１００ｍｍ、より好ましくは、２２〜３２回／１００ｍｍとし、ナイロン下撚りコードの下撚り数Ｎ2 は１５〜４０回／１００ｍｍ、より好ましくは、２２〜３２回／１００ｍｍとし、上撚り数Ｎ3 は１５〜４０回／１００ｍｍ、より好ましくは、２２〜３２回／１００ｍｍとすれば良い。
【００２６】
更に、２本のポリケトン下撚りコードと１本のナイロン下撚りコードとを撚り合わせる場合、ポリケトン下撚りコードの総繊度Ｔ1 を２０００〜４０００ｄｔｅｘとし、ナイロン下撚りコードの総繊度Ｔ2 を８００〜１６００ｄｔｅｘとし、ハイブリッドコードの総繊度Ｔ3 を２８００〜５６００ｄｔｅｘとすれば良い。
【００２７】
上述した空気入りタイヤによれば、ベルト補強層７にポリケトンとナイロンの２種材質からなるハイブリッドコードを用い、ポリケトン下撚りコードの下撚り係数α、ナイロン下撚りコードの下撚り係数β、及び、上撚り係数γを所定の範囲に規定することにより、加硫工程においてハイブリッドコードがベルト層に食い込むことを回避して加硫故障の発生を抑制すると共に、加硫後のタイヤにおいてはハイブリッドコードに高弾性を発現させてロードノイズ及び高速耐久性を改善することができる。
【００２８】
ハイブリッドコードを被覆するコートゴムとしては、６０℃でのｔａｎδが０．０８〜０．１３の範囲にあるゴムを用いると良い。特に、コートゴムの６０℃でのｔａｎδが０．１３を超えると高速耐久性の改善効果が低下する傾向がある。
【００２９】
上述した実施形態では、ハイブリッドコードからなるベルト補強層７をベルト層６の幅方向全域にわたって配置した場合について説明したが、本発明では、ハイブリッドコードからなるベルト補強層をベルト層６の幅方向の少なくとも一部に対応する領域に配置しても良い。最も好ましい形態は、図２に示すように、ハイブリッドコードからなるベルト補強層７ａをベルト層６の幅方向両端部に対応する領域だけに配置する一方で、ナイロンコードからなるベルト補強層７ｂをベルト層６の幅方向中央部に対応する領域だけに配置した構造である。この場合、加硫故障の発生を抑制する効果とロードノイズ及び高速耐久性の改善効果とを最大限に享受することができる。
【実施例】
【００３０】
タイヤサイズ１９５／６５Ｒ１５  ９１Ｈで、ベルト層の幅方向全域を覆うフルカバー構造のベルト補強層を備えた空気入りラジアルタイヤにおいて、ベルト補強層の材質、ベルト補強層の補強コードを構成するポリケトン下撚りコード及び／又はナイロン下撚りコードの本数、ポリケトン下撚りコードの下撚り係数α、ナイロン下撚りコードの下撚り係数β、上撚り係数γ、ベルト補強層のコートゴムの６０℃でのｔａｎδを表１のように種々異ならせた実施例１〜３及び比較例１〜４の空気入りラジアルタイヤをそれぞれ製作した。ナイロンは６６ナイロンである。
【００３１】
これら試験タイヤについて、下記の方法により、加硫故障発生率、ロードノイズ及び高速耐久性を評価し、その結果を表１に併せて示した。
【００３２】
加硫故障発生率：
各試験タイヤをそれぞれ５０本ずつ加硫し、加硫後のタイヤを切断し、ベルト補強層の補強コードのベルト層への食い込みによる加硫故障の発生率（％）を求めた。
【００３３】
ロードノイズ：
試験タイヤをリムサイズ１５×６ＪＪのホイールに組み付けて空気圧２００ｋＰａの条件で車両に装着し、運転席窓側の耳位置にマイクロフォンを設置し、舗装路面を速度６０ｋｍ／ｈで走行した際の音圧を測定した。評価結果は、測定値の逆数を用い、基準タイヤ（比較例４）を１００とする指数にて示した。この指数値が大きいほどロードノイズが少ないことを意味する。
【００３４】
高速耐久性：
試験内圧２１０ｋＰａ、速度８１ｋｍ／ｈの条件にて、ＪＡＴＭＡで規定された空気圧条件に対応する荷重の８８％で１２０分間ならし走行した。次いで、３時間以上放冷した後、空気圧を再調整し、１２１ｋｍ／ｈの速度から試験を開始し、３０分毎に速度を８ｋｍ／ｈづつ段階的に上昇させ、故障が発生するまでの走行距離を測定した。評価結果は、基準タイヤ（比較例４）を１００とする指数にて示した。この指数値が大きいほど高速耐久性が優れていることを意味する。
【００３５】
【表１】
2008081076.tif 000003
【００３６】
この表１から明らかなように、実施例１〜３のタイヤは比較例４に比べてロードノイズ及び高速耐久性が良好であり、しかも加硫故障を生じ難いものであった。一方、比較例１のタイヤはベルト補強層の補強コードの撚り係数α，β，γが小さ過ぎるため加硫故障発生率が高く、しかもベルト層の乱れに起因してロードノイズ及び高速耐久性の改善効果も低くなっていた。比較例２のタイヤはベルト補強層にポリケトンコードを用いているため加硫故障発生率が高く、しかもベルト層の乱れに起因してロードノイズ及び高速耐久性の改善効果も低くなっていた。比較例３のタイヤはベルト補強層の補強コードの撚り係数α，β，γが高過ぎるためロードノイズ及び高速耐久性の改善効果が低くなっていた。
【００３７】
次に、タイヤサイズ１９５／６５Ｒ１５  ９１Ｈで、ベルト層の幅方向全域を覆うフルカバー構造のベルト補強層を備えた空気入りラジアルタイヤにおいて、ベルト補強層の材質、ベルト補強層の補強コードを構成するポリケトン下撚りコード及び／又はナイロン下撚りコードの本数、ポリケトン下撚りコードの下撚り係数α、ナイロン下撚りコードの下撚り係数β、上撚り係数γ、ベルト補強層のコートゴムの６０℃でのｔａｎδを表２のように種々異ならせた実施例１１〜１３及び比較例１１〜１４の空気入りラジアルタイヤをそれぞれ製作した。ナイロンは６６ナイロンである。
【００３８】
これら試験タイヤについて、上記の方法により、加硫故障発生率、ロードノイズ及び高速耐久性を評価し、その結果を表２に併せて示した。但し、ロードノイズ及び高速耐久性の評価結果は、基準タイヤ（比較例１４）を１００とする指数にて示した。
【００３９】
【表２】
2008081076.tif 000004
【００４０】
この表２から明らかなように、実施例１１〜１３のタイヤは比較例１４に比べてロードノイズ及び高速耐久性が良好であり、しかも加硫故障を生じ難いものであった。一方、比較例１１のタイヤはベルト補強層の補強コードの撚り係数α，β，γが小さ過ぎるため加硫故障発生率が高く、しかもベルト層の乱れに起因してロードノイズ及び高速耐久性の改善効果も低くなっていた。比較例１２のタイヤはベルト補強層にポリケトンコードを用いているため加硫故障発生率が高く、しかもベルト層の乱れに起因してロードノイズ及び高速耐久性の改善効果も低くなっていた。比較例１３のタイヤはベルト補強層の補強コードの撚り係数α，β，γが高過ぎるためロードノイズ及び高速耐久性の改善効果が低くなっていた。
【図面の簡単な説明】
【００４１】
【図１】本発明の実施形態からなる空気入りラジアルタイヤを示す子午線半断面図である。
【図２】本発明の他の実施形態からなる空気入りラジアルタイヤを示す子午線半断面図である。
【符号の説明】
【００４２】
１  トレッド部
２  サイドウォール部
３  ビード部
４  カーカス層
５  ビードコア
６  ベルト層
７  ベルト補強層
【図１】
2008081076.tif 000005
【図２】
2008081076.tif 000006